Brevet FR2489353A1 — publié le 19820305

i La présente invention a pour but d'améliorer les pro- priétés de déchirure des rubans adhésifs, et en particulier des rubans adhésifs à usage industriel du type connu utilisé pour les tuyaux, tubes ou conduites, comprenant un support souple, tel qu'un polyéthylène, un tissu de renforcement et un adhésif qui adhère au support et au tissu. Les rubans de ce type comportent habituellement un tis- su de renforcement en coton filé, en rayonne ou en fil syn- thétique, oui assure la résistance du ruban au traitement et en service. Un tel tissu, lorsqu'il est tissé, présente un titre oui varie normalement de 5 à 6,8 fils de chaîne, et de 3,1 à 5,6 fils de trame par cm2, avec des filés de coton de 18,5 Tex. De tels tissus présentent bien plus que la résistance appropriée pour le renforcement du ruban, et dans un but d' économie on a tenté d'utiliser des tissus du type gaze ayant un titrage plus faible, tel que par exemple 3,7 x 3,1 ou 3,1 x 1,8. Cependant lorsqu'on utilise le ruban on le déchi- re habituellement à la main dans le sens transversal au fil de chaîne, en particulier lorsqu'on effectue un certain nom- bre d'applications répétées, telles que l'étanchéité de joints dans la pose de tuyaux, de tubes ou de conduites in- dustriels. Lorsqu'on utilise ainsi des rubans comportant une gaze de faible titre, il se déchirent invariablement en se déchiquetant et en s'effilochant, avec des fils pendants et le risque de déformation du support. Des tentatives ont été faites avec un manque de succès notoire pour améliorer les possibilités de déchirure des ru- bans avec des tissus de faible titre en utilisant des fils plus solides dans la trame, tels que des fils filés avec une torsion élevée, des fils de filaments synthétiques continus ou même des fils mono-filament. Un but de l'invention est de fournir un ruban adhésif comportant un tissu de faible titre qui puisse être déchiré manuellement dans le sens transversal d'une façon régulière. L'invention est basée sur la découverte inattendue du fait que les fils dits texturisés ou fils fausse torsion dans la trame des tissus a faible titre, tels que des tissus titrant 3,7 x 3,1 ou 3,1 x 1,8, ont un effet très important et inattendu sur les propriétés des rubans adhésifs compor- tant de tels tissus, lorsqu'on les déchire. mes fils texturisés ou fausse torsion sont des fils de filament continu auxquels on a donné une masse ou volumino- sité et un aspect mousseux accrus Par l'introduction de nom- breuses boucles, frisures et enroulements sur la longueur des filaments individuels au moyen d'un processus aérodyna- mique ou de torsion, de fixation et de détorsion, comme dé- crit par exemple dans les brevets des Etats-Unis d'Amérique NO 2 783 609 et 2 869 967. Ces fils sont habituellement cons- titués de filaments de aylon ou de polyester et sont un arti- cle classique du commerce et, en raison des nombreuses irré- gularités produites sur les longueurs des filaments indivi- duels, présentent une certaine élasticité inhérente. L'invention fournit en conséquence un ruban adhésif qui comporte un support souple, un tissu de renforcement et une couche d'adhésif qui adhère au support et au tissu, caracté- risé en ce que le tissu de renforcement comprend des fils texturisés disposés dans le sens de la trame. D'autres caractéristiques et avantages de l'invention apparaîtront au cours de la description qui va suivre faite en se référant au dessin annexé donné uniquement à titre d' exemple et dans lequel: les Fig. 1 et 2 montrent des extrémités déchirées irré- gulièrement caractéristiques des rubans adhésifs dans les- quels on utilise des tissus de faible titre de 3,7 x 3,1 ou 5,1 x 3,8 dans lesquels les fils de trame du tissu sont des fils filés ou des fils à filament continu non texturisés; la Fig. 3 est une vue analogue d'une extrémité déchirée d'un ruban adhésif dans leouel le tissu est une gaze tissée titrant 3,1 x 1,8 avec des fils texturisés dans la trame du tissu; la Fig. 4 est une vue en section considérablement agrandie d'un fil texturisé 16 tel au'utilisé dans le tissu employé pour la fabrication des rubans adhésifs suivant l'in- vention; la Fig. 5 est une vue en section considérablement agran- die d'un segment d'un ruban adhésif à trois composants dans leauel un fil filé ou un fil à filament continu non texturi- sé est utilisé dans la trame du tissu; la Fig. 6 est une vue analogue d'un ruban adhésif dans lequel on a employé des fils texturisés dans la trame du tissu; la Fig. 7 est une vue considérablement agrandie d'un segment d'un tissu tissé approprié pour être utilisé suivant l'invention; la Fig. 8 est une vue considérablement agrandie de fa- çon analogue d'un tissu non tiss6 approprié pour être utili- sé suivant l'invention. Comme on l'a représenté à la Fig. 6, un ruban adhésif suivant l'invention comprend un support souple 10, une couche habituelle d'une pellicule de polyoléfine, une couche 12 d'adhésif, et un tissu de renforcement tel qu'une gaze tissée à faible titrage ou un tissu non tissé renforcé de fils. A la Fig. 5, la référence 14 désigne la section trans- versale d'un fil de trame dans un tissu de la technique anté- rieure dans lequel on emploie dans la trame du tissu un fil de filament continu non texturisé. A la Fig. 6, la référence 16 désigne une section transversale analogue d'un fil de tra- me d'un tissu tel qu'utilisé suivant l'invention, dans lequel un fil texturisé est utilisé dans la trame. Les Fig. 1 et 2 montrent des rubans adhésifs à trois composants de la techniaue antérieure comportant un tissu tissé de faible titrage titrant 3,1 x 1,8 avec dés fils filés ou des fils de trame à filament continu non texturisé. Sui- vant la nature particulière de l'adhésif, qui affecte le de- gré de la liaison entre le tissu et le support, la déchirure peut être du type dit "en échelle" représenté en 26 à la Fig. 1, ou du type représenté en 28 à la Fig. 2 dans laquelle les fils 30 du tissu ont été tirés du support 10. Ces deux types de déchirure sont indésirables du fait qu'ils gênent l'appli- cation rapide et régulière du ruban. Au contraire la Fig. 3 est une vue du bord 32 déchiré à la main d'un ruban 20 suivant l'invention dans lequel on a utilisé des fils texturisés dans la trame d'un tissu tissé titrant 3,1 x 1,8. On peut trouver une explication possiblede l'efficacité des fils texturisés 16 dans l'obtention de ces résultats, dans la nature bouclée, enroulée et frisée de façon aléatoi- re des filaments 17 (Fig. 4) de ces fils. Une étude au micro- scope des rubans réalisée en utilisant des filaments continus non texturisés ou des fils filés par comparaison avec des fils texturisés dans la trame de ces tissus montre que les fils texturisés doublent approximativement la capacité de couverture des fils de trame, qui est une mesure du degré de l'adhérence entre les filaments individuels, l'adhésif et le support souple. A titre d'exemple en considérant de nouveau les Fig. 5 et 6, un ruban réalisé en utilisant des filaments continus non texturisés dans la trame d'un tissu titrant 3,1 x 1,8 montre que la largeur des fils de filament continu de 220 deniers est en moyenne de 0,33 mm, comme représenté en 14 à la Fig. 5. Un autre ruban, par ailleurs identique, mais utilisant un fil de polyester texturisé de 200 deniers dans la trame, ou dans le sens latéral, montre que la largeur des fils de trame est en moyenne de 0,65 mm, comme représenté en 16 à la Fig. 6, doublant ainsi la surface de contact de l'ad- hésif avec le fil. Un avantage supplémentaire de l'utilisation des fils texturisés suivant l'invention, consiste en ce que du fait que de tels fils s'aplatissent et s'étalent plus que des fils non texturisés, une moins grande quantité d'adhésif est né- cessaire pour lier le support, le tissu et l'adhésif pour former un ruban unitaire, comme le montre la comparaison des épaisseurs relatives de l'adhésif 13 dans les rubans de la technique antérieure, Fig. 5, et de l'adhésif 12 dans les ru- bans suivant l'invention, Fig. 6. Du fait que la fonction de l'adhésif est de présenter une surface régulière lisse à 1' article sur lequel on doit l'appliquer, une quantité suffi- sante d'adhésif est utilisée pour couvrir le tissu de renfor- cement et l'ancrer de façon ferme sur le support. A cet égard, les propriétés d'étalement du fil texturisé 16 permettent d' utiliser une pellicule d'adhésif plus mince, ce qui a pour résultat un ruban plus mince, plus souple, ainsi qu'une éco- nomie qui résulte de la diminution de la quantité d'adhésif. Exemple On a fabriqué un tissu du type gaze-- en utilisant 3,1 fil/cm d'un filé de coton de 18,5 Tex. comme fil de chaine, et 1,9 fils polyester fausse torsion 200 deniers 96 filaments dans le tramage. Cette gaze a été superposée à une pellicule depolyéthylène de faible densité ayant une épaisseur de 0,10 mm et combinée avec une couche d'adhésif ayant une épaisseur de 0,15 mm, par une opération de calandrage. L'adhésif com- prenait en poids 40 % de caoutchouc, 30 % de charge, 28 % de résine adhésive et 2 % d'adjuvant de traitement. On a effectué le calandrage au moyen d'une calandre à trois cylindres dont le cylindre supérieur était chauffé à 204 C, le cylindre central à 93 C et le cylindre inférieur à 990 C. La vitesse de traitement était de 32 m/minute. Lorsqu'on l'a déchiré à la main, la déchirure obtenue avec ce tissu était comparable à la déchirure représentée à la Fig. 3, une déchirure analogue étant obtenue jusqu'à pré- sent seulement en utilisant des tissus titrant 6,42 x 4,34 en fil de coton de 30 deniers, ou titrant 5,9 x 4,3 avec des fils filés comprenant 50 % de polyester et 50 % de coton, ou encore avec des tissus de titre analogue plus élevé. Les adhésifs qui peuvent être utilisés pour la confec- tion du ruban suivant l'invention comprennent entre autres, des caoutchoucs acryliques et naturels et synthétiques fon- dant à chaud. Bien eue l'adhésif soit habituellement du type sensible à la pression, on peut également utiliser des adhé- sifs nécessitant l'application de chaleur ou d'un solvant. On peut utiliser différents supports souples, une pel- licule de polyéthylène de 0,10 à 0,15 mm d'épaisseur étant préférée. La pellicule peut être pré-formée ou être extrudée, et la superposition du tissu et l'application de l'adhésif peuvent être effectuées en une seule opération. Lorsque le tissu tissé est utilisé pour le renforcement il est préférable que le tissu ne contienne pas plus de 3,1 fil/cm de tissu. On peut utiliser des tissus non tissés ou des matières fibreuses analogues souples mais relativement non extensibles, pourvu qu'elles contiennent des fils textu- risés s'étendant dans le sens latéral ou de remplissage. Dans ce cas le nombre de fils texturisés ne doit pas excéder 3,1 par cm de tissu. La Fig. 7 est une vue considérablement agrandie d'un tissu tissé approprié qui est constitué de fils de chaine ré- guliers 17 en fil de coton et de fils de trame 16 texturisés. La Fig. 8 est une vue considérablement agrandie d'un tissu non tissé approprié constitué d'un agencement non tissé de longueurs de fibres textiles auxquelles adhèrent des fils texturiS,és 16 disposés latéralement par rapport au tissu et qui correspondent aux fils de trame dans un tissu tissé. Dans un tel support fibreux renforcé de fils, l'agencement fibreux doit être de nature aléatoire ou isotropique de manière que l'orientation des fibres ne nuise pas à la déchirure nette du ruban. Revendications 1 - Ruban adhésif comprenant un support souple, un tis- su de renforcement, et une couche d'un adhésif qui adhère au support et au tissu, caractérisé en ce que le tissu de ren- forcement est constitué par des fils texturisés (16) dispo- sés dans le sens de la trame. 2 - Ruban suivant la. revendication 1, caractérisé en ce que l'adhésif est du type sensible à la pression. 3 - Ruban suivant la revendication 1, caractérisé en ce que le tissu de renforcement est un tissu tissé. 4 - Ruban suivant la revendication 3, caractérisé en ce que le tissu tissé ne contient pas plus de 3,1 fil/cm de tissu. - Ruban suivant la revendication 1, caractérisé en ce que le tissu de renforcement est constitué par un agence- ment de fibres liées réparties de façon isotropique et pas plus de 3,1 fils texturisés par cm de tissu, adhérant audit agencement fibreux et stétendant dans le sens de la trame ou latéral. 6 - Ruban suivant la revendication 1, caractérisé en ce que le support souple est une pellicule de polyoléfine. 7 - Ruban suivant la revendication 1, caractérisé en ce que l'adhésif est du type nécessitant l'application de chaleur. 8 - Ruban suivant la revendication 1, caractérisé en ce que l'adhésif est du type nécessitant l'application d'un solvant.